【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】  金属基材の耐食性を向上させる方法であって、
（a）金属基材を用意し、
（b）金属基材を、１種類または２種類以上の加水分解された、または少なくとも部分的に加水分解されたアミノシラン、１種類または２種類以上の加水分解された、または部分的に加水分解された多シリル官能シランおよび溶剤を含有する溶液と接触させた後、溶剤をほぼ完全に除去することにより、金属基材に長期コーティングを施す
ステップから成ることを特徴とする前記方法。
【請求項２】  金属基材が、
−鋼；
−亜鉛、亜鉛合金、アルミニウムおよびアルミニウム合金のうちのいずれかの金属で被覆された鋼；
−鉄；
−亜鉛および亜鉛合金；
−アルミニウム；
および
−アルミニウム合金
からなる群から選択される、請求項１記載の方法。
【請求項３】  ステップ(b)に続き、４０℃〜１８０℃の温度で前記コーティングを硬化させるステップをも含む、請求項１記載の方法。
【請求項４】  １種類または２種類以上の加水分解された、または部分的に加水分解されたアミノシランおよび１種類または２種類以上の加水分解された、または部分的に加水分解された多シリル官能シランを含有する第２処理溶液を、前記金属基材に塗布するステップをも含む、請求項１記載の方法。
【請求項５】  １種類または２種類以上の加水分解された、または部分的に加水分解された有機官能シランを含有する第２処理溶液を塗布するステップをも含む、請求項１記載の方法。
【請求項６】  アミノシランが構造式
【化１】
2002536540.tif 000001
を有し、上記式において、
Ｒが水素、Ｃ1−Ｃ24アルキル、Ｃ2−Ｃ24アシルから成る群から選択され、Ｒどうしが同じでも異なっていてもよく；
Ｘが置換または非置換Ｃ1−Ｃ24脂肪族基またはＣ6−Ｃ24芳香族基であり；
各Ｒ1が個別に、水素、置換または非置換Ｃ1‐Ｃ24脂肪族基、Ｃ2−Ｃ24オレフィン基またはＣ6−Ｃ24芳香族基から成る群から選択される、
請求項１記載の方法。
【請求項７】  各Ｒが、水素、エチル、メチル、プロピル、イソプロピル、ブチル、イソブチル、ｓｅｃ−ブチル、ｔｅｒ−ブチルおよびアセチルから成る群から個別に選択されるＣ1−Ｃ6アルキルまたはＣ2‐Ｃ4アシル基である、請求項６記載の方法。
【請求項８】  Ｘが結合基、Ｃ1−Ｃ6アルキレン、Ｃ2−Ｃ6アルケニレン、少なくとも１個のアミノ基で置換されたＣ1−Ｃ6アルキレン、少なくとも１個のアミノ基で置換されたＣ2−Ｃ6アルケニレン、アリーレンおよびアルキルアリーレンから成る群から選択される、請求項６記載の方法。
【請求項９】  各Ｒ1が、水素、Ｃ1−Ｃ6アルキル、Ｃ2−Ｃ6アルケニル、少なくとも１個のアミノ基で置換されたＣ1−Ｃ6アルキル、少なくとも１個のアミノ基で置換されたＣ2−Ｃ6アルケニル、アリーレンおよびアルキルアリーレンから成る群から個別に選択される、請求項６記載の方法。
【請求項１０】  各Ｒ1が、水素、エチル、メチル、プロピル、イソプロピル、ブチル、イソブチル、ｓｅｃ−ブチル、ｔｅｒ−ブチルおよびアセチルから成る群から個別に選択される、請求項６記載の方法。
【請求項１１】  多シリル官能シランが一般構造式
【化２】
2002536540.tif 000002
を有し、上記式において、
Ｚは結合基、Ｃ1−Ｃ6アルキレン、Ｃ2−Ｃ6アルケニレン、少なくとも１個のアミノ基で置換されたＣ1−Ｃ6アルキレン、少なくとも１個のアミノ基で置換されたＣ2−Ｃ6アルケニレン、アリーレンおよびアルキルアリーレンから成る群から選択され；
Ｒ3が水素、Ｃ1−Ｃ24アルキルおよびＣ2−Ｃ24アシルから成る群から選択され、Ｒ3どうしが同じでも異なってもいてもよく；
ｎが２または３である、
請求項１記載の方法。
【請求項１２】  Ｒ3が水素、Ｃ1−Ｃ6アルキルおよびＣ2−Ｃ4アシルから成る群から選択され、Ｒ3どうしが同じか、または異なる、請求項１１記載の方法。
【請求項１３】  各Ｒ3が、水素、エチル、メチル、プロピル、イソプロピル、ブチル、イソブチル、ｓｅｃ−ブチル、ｔｅｒ−ブチルおよびアセチルから成る群から個別に選択される、請求項１２記載の方法。
【請求項１４】  アミノシランがγ−アミノプロピルトリエトキシシランである、請求項１記載の方法。
【請求項１５】  多官能シランが１，２−ビス−（トリエトキシシリル）エタンである、請求項１記載の方法。
【請求項１６】  溶液が酸をも含む、請求項１記載の方法。
【請求項１７】  酸が酢酸、蓚酸、蟻酸およびプロピオン酸から成る群から選択される、請求項１６記載の方法。
【請求項１８】  溶剤が有機溶剤を含む、請求項１記載の方法。
【請求項１９】  有機溶剤がアルコールである、請求項１８記載の方法。
【請求項２０】  溶剤が水を含む、請求項１記載の方法。
【請求項２１】  施されたコーティングの表面にポリマー・コーティングを塗布する、請求項１記載の方法。
【請求項２２】  ポリマー・コーティングを、ペイント、ゴムおよび接着剤から成る群から選択する、請求項２１記載の方法。
【請求項２３】  溶液中における多シリル官能シランの濃度が、０．１％〜１０％である、請求項１記載の方法。
【請求項２４】  溶液中におけるアミノシランの濃度が、０．１％〜１０％である、請求項１記載の方法。
【請求項２５】  アミノシランと多シリル官能シランの比が、４：１−１：８の範囲である、請求項１記載の方法。
【請求項２６】  容器中に存在する溶液に金属基材を浸漬する、請求項１記載の方法。
【請求項２７】  溶液中への金属基材浸漬時間が、２秒〜５０分である、請求項２６記載の方法。
【請求項２８】  余剰溶液を、金属基材から水切りして容器に戻す、請求項２６記載の方法。
【請求項２９】  ほぼ均質の溶液を維持するため、容器に溶液成分を補給する、請求項２６記載の方法。
【請求項３０】  金属基材の長期耐食性の向上を目的とする、１種類または２種類以上の加水分解された、または部分的に加水分解されたアミノシラン、１種類または２種類以上の加水分解された、または部分的に加水分解された多シリル官能シランおよび溶剤を含有する溶液の使用。
【請求項３１】  少なくとも１種類のアミノシランおよび少なくとも１種類の多シリル官能シランを含み、アミノシランと多シリル官能シランの比が４：１−１：８の範囲であることを特徴とする組成物。
【請求項３２】  前記ポリマー・コーティングをシラン・コーティングに接着する、請求項２２記載の方法。
【請求項３３】  溶液中における多シリル官能シランの濃度が、０．４％〜３％である、請求項１記載の方法。
【請求項３４】  溶液中における多シリル官能シランの濃度が２％以上である、請求項１記載の方法。
【請求項３５】  溶液中におけるアミノシランの濃度が、０．２％〜２％である、請求項１記載の方法。
【請求項３６】  溶液中におけるアミノシランの濃度が１％以下である、請求項１記載の方法。
【請求項３７】  アミノシランと多シリル官能シランの比が、２：１−１：４の範囲である、請求項１記載の方法。
【請求項３８】  アミノシランと多シリル官能シランの比が、１：２より大きい、請求項１記載の方法。
【請求項３９】  前記容器が浴である、請求項２６記載の方法。
【請求項４０】  溶液中への金属基材浸漬時間が、０．５分〜２分である、請求項２６記載の方法。
【請求項４１】  アミノシランと多シリル官能シランの比が、２：１−１：４の範囲である、請求項３１記載の組成物。
【請求項４２】  アミノシランと多シリル官能シランの比が、１：２より大きい、請求項３１記載の組成物。
【手続補正２】
【補正対象書類名】明細書
【補正対象項目名】００３４
【補正方法】変更
【補正の内容】
【００３４】
この場合Ｚは結合基、脂肪族基または芳香族基から成る群から選択される。Ｒ3はアルキル基またはアシル基であり、ｎは２または３である。
【手続補正３】
【補正対象書類名】明細書
【補正対象項目名】００３６
【補正方法】変更
【補正の内容】
【００３６】
好ましくはＺは結合基、Ｃ1−Ｃ6アルキレン、Ｃ2−Ｃ6アルケニレン、少なくとも１個のアミノ基で置換されたＣ1−Ｃ6アルキレン、少なくとも１個のアミノ基で置換されたＣ2−Ｃ6アルケニレン、アリーレンおよびアルキルアリーレンから成る群から選択される。Ｚが結合基の場合、多官能シランは、互いに直接的に結合された２個の３置換されたシリル基を有する。